(57)【要約】【課題】  染色アルミニウム基材からなる部品・部材、特に該基材から形成される半導体ボンディングワイヤー巻装用スプールの表面に付着した汚れに対して、高い洗浄性を示し、かつ表面の退色を生じない洗浄液を提供すること。【解決手段】  （Ａ）ベンジルアルコール、（Ｂ）アルカノールアミン、（Ｃ）有機酸および（Ｄ）水を含んでなることを特徴とする染色アルミニウム用洗浄液を用いる。【特許請求の範囲】
【請求項１】
（Ａ）ベンジルアルコール、（Ｂ）アルカノールアミン、（Ｃ）有機酸および（Ｄ）水を含んでなることを特徴とする染色アルミニウム用洗浄液。
【請求項２】
全体を１００重量％とした場合において、（Ａ）ベンジルアルコールが７０〜９５重量％、（Ｂ）アルカノールアミンが０．０５〜２０重量％、（Ｃ）有機酸が０．０５〜２０重量％、及び（Ｄ）水が４〜８重量％である請求項１に記載の洗浄液。
【請求項３】
（Ｂ）アルカノールアミンがＮ−メチルジエタノールアミン及び／又はＮ−ブチルジエタノールアミンである請求項１または２に記載の洗浄液。
【請求項４】
（Ｃ）有機酸が炭素数１〜２０の直鎖または分岐鎖を有するカルボン酸である請求項１〜３のいずれかに記載の洗浄液。
【請求項５】
（Ｃ）有機酸がオクチル酸である請求項４に記載の洗浄液。
【請求項６】
染色アルミニウムの用途が半導体ボンディングワイヤー用スプールである請求項１〜５に記載の洗浄液。
【発明の詳細な説明】
【技術分野】
【０００１】
本発明は染色アルミニウム用洗浄液に関する。
【背景技術】
【０００２】
アルミニウム基材は軽量で加工性に優れるため自動車部材や建材部品、装飾部品、電気部品等の各種用途に供されており、通常は耐食性を向上させる目的からその表面に陽極酸化被膜処理（アルマイト被膜処理）が施される。ところで、当該処理後のアルミニウム基材は金属地金の白色系の外観であるため、意匠の向上等の目的からその表面を更に着色処理することがある。アルミニウム基材の着色処理法としては電解着色法が知られているが、アルマイト処理したアルミニウム基材を染料浴に浸漬し、アルマイト被膜表面に形成された無数の微細な縦孔（ポアー）に有機染料を吸着させることによって表面の染色を行なう染色法も優れた着色処理法の一つである。
【０００３】
染色したアルミニウムの用途の一つに、半導体のワイヤーボンディングに用いられる極細のワイヤー（金、銅等）を巻装するためのスプールがある。このスプールは染色アルミニウム基材を円筒状に形成したもので両端にフランジを有しており、外壁面は使用現場における混同を防ぐ目的から青、黄、茶色等に色分けされている。ワイヤーはこのスプールの胴部に巻装され、その端部はフランジ部において粘着テープにより仮止めされる。
【０００４】
前記スプールを含め、染色アルミニウム基材からなる部品、部材は使用に先立ち、あるいは使用後にその表面に付着した汚れ（皮脂、ゴミ、チリ等）を除去するため、洗浄に付されることがある。例えば前記スプールの場合、スプールに巻装するワイヤーには極度の清浄度が要求されることから、スプール表面に付着した皮脂やチリ等だけでなく、前記粘着テープの粘着剤残りを極力除去しなければならない。ワイヤーを巻き取った後のスプールは、例えばベンジルアルコールを含有する洗浄液（例えば特許文献１を参照）を用いて洗浄される。洗浄が済むとスプールは純水等のリンス液で濯がれ、ついで乾燥した後に再利用される。
【０００５】
しかし、染色アルミニウムからなる被洗浄物を前記洗浄液で繰り返し洗浄した場合にアルミニウム表面色が徐々に退色（脱色）するという問題がしばしば生じていた。特に前記スプールの場合、表面の色が落ちると、単なる意匠性の低下にとどまらず、当初の目的（使用現場での取扱い時の混同防止のために色分け）を達成しがたくなる。
【０００６】
【特許文献１】特開２０００−８０８０号公報
【発明の開示】
【発明が解決しようとする課題】
【０００７】
本発明は、染色アルミニウム基材からなる部品・部材、特に該基材から形成される半導体ボンディングワイヤー巻装用スプールの表面に付着した汚れに対して、高い洗浄性を示し、かつ表面の退色を生じない洗浄液を提供することを目的とする。
【課題を解決するための手段】
【０００８】
本出願人は前記課題を解決するべく、前記染色アルミニウム基材の退色の機構について鋭意検討を重ねた結果、以下の着眼（仮説）に基づきかかる課題を解決するに至った。
【０００９】
従来、染色アルミニウムは、表面を覆うアルマイト被膜に形成された微細な縦孔（ポアー）に有機染料を吸着させて着色した後、通常このポアーの開口部からの有機染料の溶出を防止するべく、酢酸ニッケルや酢酸コバルト等のいわゆる封孔材を用いて封孔処理されている。そうすると前記の退色は、洗浄の際に、被洗浄物から溶出する汚染物質と封孔材とが化学的に作用して当該封孔材が除去されてしまい、ポアー内部の有機染料が洗浄液中に溶出するため生じるのであろうと仮定した。
【００１０】
また、染色アルミニウムの洗浄を繰り返した後の洗浄液ｐＨが洗浄前と比べて酸性領域に傾いているとの事実に照らし、封孔材が除去される理由は、封孔材が汚染物質中の酸成分により侵されて溶解したものであると仮定し、この酸をトラップすれば前記退色を抑制できるとの着想に至った。本発明は上記の事実確認、仮定および着想に基づき完成されたものである。
【００１１】
即ち、本発明は、（Ａ）ベンジルアルコール、（Ｂ）アルカノールアミン、（Ｃ）有機酸および（Ｄ）水を含んでなることを特徴とする染色アルミニウム用洗浄液に関する。
【発明の効果】
【００１２】
本発明に係る洗浄液によれば、染色アルミニウム基材表面、特に当該基材から形成される半導体ボンディングワイヤー巻装用スプールの表面に存在する汚れを良好に除去でき、かつ表面の退色を抑制することができる。そして、これらの問題を解消できるため当該洗浄液の繰り返し使用が可能となり、経済的に有利である。
【発明を実施するための最良の形態】
【００１３】
（Ａ）ベンジルアルコールは本発明に係る洗浄液の主剤であり、被洗浄物（染色アルミニウム）に付着した皮脂や粘着剤残りなどの固体状汚染物質を除去することを目的に用いられる。（Ａ）ベンジルアルコールは、洗浄剤中７０〜９５重量％程度、好ましくは８０〜９５重量％の範囲で用いられる。当該範囲の下限値未満では洗浄性能が劣る傾向にあり、上限値を超えると濯ぎに長時間を要するため不経済である。
【００１４】
（Ｂ）アルカノールアミンは前記封孔材を攻撃する酸をトラップする目的で用いられるアルカリ成分であり、これを本発明に係る洗浄液の必須成分とすることにより、染色アルミニウム表面の退色を抑止することができる。尚、封孔材を攻撃する酸が何に由来するのかは明らかではないが、アルマイト被膜はアルミニウム表面を硫酸浴、リン酸浴などの無機酸浴やシュウ酸などの有機酸浴で陽極酸化してなるものであり、被膜中には硫酸根、リン酸根、シュウ酸根等が若干量残存するためであると推察される。（Ｂ）アルカノールアミンの具体例としては、例えば２−アミノエタノール、Ｎ，Ｎ−ジメチルエタノールアミン、Ｎ，Ｎ−ジエチルエタノールアミン、ジエタノールアミン、Ｎ−メチルジエタノールアミン、Ｎ−ブチルジエタノールアミン、トリエタノールアミン、Ｎ，Ｎ−ジブチルエタノールアミン、Ｎ−（β−アミノエチル）エタノールアミンを例示することができる。これらの中でも特にＮ−メチルジエタノールアミン及び／又はＮ−ブチルジエタノールアミンが好ましい。（Ｂ）アルカノールアミンは、洗浄剤中、０．０５〜２０重量％程度、好ましくは０．１〜１０重量％の範囲で用いられる。当該範囲の下限値未満では染色アルミニウムを繰り返し洗浄した際に退色が生じる傾向にある。また上限値より大きいと洗浄液のｐＨが上昇してアルミニウム基材表面の腐食が生じるおそれがある。
【００１５】
（Ｃ）有機酸は、前記（Ｂ）アルカノールアミンを用いると洗浄液のｐＨが高くなり、基材であるアルマイトを腐食してしまうことから、このｐＨを５〜８程度、好ましくは５〜７に維持するために用いられる。（Ｃ）有機酸は炭素数１〜２０程度の直鎖または分岐鎖のカルボン酸で、具体的には酢酸、酪酸、オクチル酸、ステアリル酸、イソステアリル酸、ミリスチン酸、オレイン酸、ナフテン酸、パルミチン酸、プロピオン酸等が挙げられる。これらの中でも炭素数６〜１２程度の有機酸が、溶解性、安全性等の面で好ましく、さらにはオクチル酸が最も好ましい。（Ｃ）有機酸は洗浄剤中、０．０５〜２０重量％程度、好ましくは０．１〜１０重量％の範囲で用いられる。当該下限値未満では洗浄液のｐＨを前記範囲に保つことができず、アルミニウム基材が変色する傾向にある。また上限値より大きいと粘着剤成分や微粒子等に対する洗浄性が低下する恐れがある。なお、（Ｃ）有機酸の代わりに一般の無機酸を用いると染色アルミニウムが退色する傾向にある。
【００１６】
（Ｄ）水としては、純水や超純水、あるいはイオン交換水が好ましいが、市水を用いることもできる。（Ｄ）水は製剤中４〜８重量％程度用いられる。
【００１７】
洗浄方法としては超音波洗浄、スプレー洗浄液中噴流洗浄、浸漬洗浄などが挙げられる。被洗浄物が前記スプールの場合であれば、本発明に係る洗浄液で満たした洗浄槽に数十個をまとめて入れ、超音波を照射して洗浄するのが好ましい。洗浄後は被洗浄物に残存した洗浄液成分を純水等で十分に濯ぎ落とす。
【実施例】
【００１８】
以下に実施例、比較例を示すことにより本発明を更に詳しく説明するが、本発明はこれら実施例のみに制限されるものではない。
【００１９】
表１に示す組成となるように各成分を添加混合し、洗浄液１〜７を調製した。
【００２０】
【表１】
2005290031.tif 000002
表中、数値（ｐＨを除く）は重量％を示す。      
【００２１】
実施例１〜３、比較例１〜２
洗浄液１で満たした洗浄槽に、染色アルミニウムとして茶色に着色された使用済みの半導体ボンディングワイヤ用スプールを浸漬し、５０℃の液温にて１０分間浸漬洗浄を行った。次いでこれをイオン交換水中に５０℃にて１０分間浸漬してリンスを行った。次いでこれを乾燥炉において６０℃にて１０分間乾燥を行った。乾燥後に表面の汚れ（フランジ部における粘着剤の残り）、表面色の退色の程度、および表面の腐食の程度を目視判定した。その後、同じ洗浄液を用いてこの洗浄〜目視判定の過程を２回繰り返した。これら一連の洗浄〜乾燥作業を洗浄液２〜５についても同様に行った。結果を表２に示す。
【００２２】
【表２】
2005290031.tif 000003
「洗浄液のｐＨ」・・・洗浄液を水以外の成分が４％となるように希釈調整して測定したｐＨ。
「フランジ部糊残り」・・・○は糊残りが無いことを意味する。
「表面色の退色」・・・○＞△×＞××の順でスプール表面が退色することを意味する。
「表面の腐食」・・・○＞△＞×の順でスプール表面が腐食（白色化）することを意味する。